(57)【要約】本発明に係る積層体ユニットは、導電性を有し、かつ、その上で、ビスマス層状化合物を含む誘電体材料をエピタキシャル成長させることができる材料によって、形成され、少なくとも表面が［００１］方位に配向された支持基板と、支持基板上で、ビスマス層状化合物を含む誘電体材料をエピタキシャル成長させて形成され、［００１］方位に配向されたビスマス層状化合物を含む誘電体材料よりなる誘電体層を備えている。このように構成された積層体ユニットは、ｃ軸方向に配向されたビスマス層状化合物をを含む誘電体層を有しているから、誘電体層に含まれているビスマス層状化合物の強誘電体としての性質を抑制して、常誘電体としての性質を十分に発揮させることが可能になるから、小型で、かつ、大容量の誘電特性に優れた薄膜コンデンサを作製することができる。
2004112056.tif 000002
【特許請求の範囲】
【請求項１】
導電性を有し、かつ、ビスマス層状化合物を含む誘電体材料をエピタキシャル成長させることができる材料によって、形成され、少なくとも表面が［００１］方位に配向された支持基板と、前記支持基板上で、ビスマス層状化合物を含む誘電体材料をエピタキシャル成長させて、形成され、［００１］方位に配向されたビスマス層状化合物を含む誘電体材料よりなる誘電体層が積層された積層体ユニット。
【請求項２】
前記支持基板が、白金（Ｐｔ）、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）およびニッケル（Ｎｉ）およびこれらを主成分とする合金よりなる群から選ばれた少なくとも一種の材料によって形成されている請求の範囲第１項に記載の積層体ユニット。
【請求項３】
前記支持基板が、ＳｒＲｕＯ３、ＣａＲｕＯ３、ＳｒＶＯ３、ＳｒＣｒＯ３、ＳｒＣｏＯ３、ＬａＮｉＯ３、ＮｂドープＳｒＴｉＯ３を含むペロブスカイト構造を有する導電性酸化物およびこれらの混合物ならびに組成式：Ｂｉ２Ｓｒ２Ｃａｎ−１ＣｕｎＯ２ｎ＋４で表わされるＢＳＣＣＯ（ビスマス・ストロンチウム・カルシウム・カッパー・オキサイド）および組成式：ＹＢａ２Ｃｕ３Ｏ７−δで表わされるＹＢＣＯ（イットリウム・ビスマス・カッパー・オキサイド）を含むＣｕＯ２面を有する銅酸化物超伝導体よりなる群から選ばれた少なくとも一種の単結晶材料によって形成されている請求の範囲第１項に記載の積層体ユニット。
【請求項４】
前記支持基板が、前記単結晶材料を、［００１］方位に配向された面で、切断することによって、形成されている請求の範囲第３項に記載の積層体ユニット。
【請求項５】
前記支持基板が、ＳｒＲｕＯ３、ＣａＲｕＯ３、ＳｒＶＯ３、ＳｒＣｒＯ３、ＳｒＣｏＯ３、ＬａＮｉＯ３、ＮｂドープＳｒＴｉＯ３を含むペロブスカイト構造を有する導電性酸化物およびこれらの混合物ならびに組成式：Ｂｉ２Ｓｒ２Ｃａｎ−１ＣｕｎＯ２ｎ＋４で表わされるＢＳＣＣＯ（ビスマス・ストロンチウム・カルシウム・カッパー・オキサイド）および組成式：ＹＢａ２Ｃｕ３Ｏ７−δで表わされるＹＢＣＯ（イットリウム・ビスマス・カッパー・オキサイド）を含むＣｕＯ２面を有する銅酸化物超伝導体よりなる群から選ばれた少なくとも一種の多結晶材料を、［００１］方位に配向して、形成されている請求の範囲第１項に記載の積層体ユニット。
【請求項６】
前記支持基板が、前記多結晶材料を、［００１］方位に配向された面で、切断することによって、形成されている請求の範囲第５項に記載の積層体ユニット。
【請求項７】
前記支持基板が、前記多結晶材料を、配向度が９０％以上になるように、［００１］方位に配向させて、形成されている請求の範囲第５項に記載の積層体ユニット。
【請求項８】
前記誘電体層が、組成式：（Ｂｉ２Ｏ２）２＋（Ａｍ−１ＢｍＯ３ｍ＋１）２−、あるいは、Ｂｉ２Ａｍ−１ＢｍＯ３ｍ＋３で表わされる組成を有するビスマス層状化合物（記号ｍは正の整数であり、記号Ａは、ナトリウム（Ｎａ）、カリウム（Ｋ）、鉛（Ｐｂ）、バリウム（Ｂａ）、ストロンチウム（Ｓｒ）、カルシウム（Ｃａ）およびビスマス（Ｂｉ）からなる群より選ばれる少なくとも１つの元素であり、記号Ｂは、鉄（Ｆｅ）、コバルト（Ｃｏ）、クロム（Ｃｒ）、ガリウム（Ｇａ）、チタン（Ｔｉ）、ニオブ（Ｎｂ）、タンタル（Ｔａ）、アンチモン（Ｓｂ）、マンガン（Ｍｎ）、バナジウム（Ｖ）、モリブデン（Ｍｏ）およびタングステン（Ｗ）からなる群より選ばれる少なくとも１つの元素である。記号Ａおよび／またはＢを２つ以上の元素で構成する場合、それらの比率は任意である。）を含んでいる請求の範囲第１項に記載の積層体ユニット。
【請求項９】
導電性を有し、かつ、ビスマス層状化合物を含む誘電体材料をエピタキシャル成長させることができる材料によって、形成され、少なくとも表面が［００１］方位に配向された支持基板と、前記支持基板上で、ビスマス層状化合物を含む誘電体材料をエピタキシャル成長させて、形成され、［００１］方位に配向されたビスマス層状化合物を含む誘電体材料よりなる誘電体層が積層された積層体ユニットと、上部電極層とを備えた薄膜コンデンサ。
【発明の詳細な説明】
【技術分野】  本発明は、電極層および誘電体層を含む積層体ユニットに関するものであり、とくに、小型で、かつ、大容量の誘電特性に優れた薄膜コンデンサを作製するのに好適であるとともに、高輝度の無機ＥＬ（ｉｎｏｒｇａｎｉｃ  ｅｌｅｃｔｒｏ−ｌｕｍｉｎｅｓｃｅｎｃｅ）デバイスを作製するのに適した積層体ユニットに関するものである。
【背景技術】  近年、ＣＰＵ（Ｃｅｎｔｒａｌ  Ｐｒｏｃｅｓｓｉｎｇ  Ｕｎｉｔ）に代表されるＬＳＩ（Ｌａｒｇｅ  Ｓｃａｌｅ  Ｉｎｔｅｇｒａｔｅｄ  ｃｉｒｃｕｉｔ）の動作周波数はますます向上している。動作周波数の高いＬＳＩは、非常に電源ノイズが発生しやすく、電源ノイズが発生すると、電源配線の寄生抵抗および寄生インダクタンスの影響によって、電圧降下が生じるため、ＬＳＩを誤動作させる原因となる。
電源ノイズに起因するこのような電圧降下を防止するため、一般に、ＬＳＩの電源端子間には、デカップリングコンデンサが接続される。ＬＳＩの電源端子間に、デカップリングコンデンサを接続すれば、電源配線のインピーダンスが低下するため、電源ノイズに起因する電圧降下を効果的に抑制することができる。
電源配線に要求されるインピーダンスは、ＬＳＩの動作電圧に比例するとともに、ＬＳＩの集積度、スイッチング電流および動作周波数に反比例する。したがって、集積度が高く、動作電圧が低く、動作周波数が高い近年のＬＳＩにおいては、電源配線に要求されるインピーダンスは非常に小さい。
このようなインピーダンスを達成するためには、デカップリングコンデンサを大容量化するとともに、ＬＳＩの電源端子とデカップリングコンデンサとを接続する配線のインダクタンスを十分に小さくする必要がある。
大容量のデカップリングコンデンサとしては、電解コンデンサや積層セラミックコンデンサが一般に用いられる。しかしながら、電解コンデンサや積層セラミックコンデンサは比較的サイズが大きいため、ＬＳＩとの一体化が困難である。したがって、ＬＳＩとは別個に、回路基板に実装する必要が生じ、ＬＳＩの電源端子とデカップリングコンデンサとを接続する配線が必然的に長くなってしまう。その結果、デカップリングコンデンサとして、電解コンデンサや積層セラミックコンデンサを用いた場合には、ＬＳＩの電源端子とデカップリングコンデンサとを接続する配線のインダクタンスを小さくすることが困難であるという問題があった。
ＬＳＩの電源端子とデカップリングコンデンサとを接続する配線をより短くするためには、電解コンデンサや積層セラミックコンデンサよりも小型な薄膜コンデンサを用いることが好適である。
日本国公開特許公報第２００１−１５３８２号は、誘電体の材料として、ＰＺＴ、ＰＬＺＴ、（Ｂａ，Ｓｒ）ＴｉＯ３（ＢＳＴ）、Ｔａ２Ｏ５などを用いた小型で、容量の大きい薄膜コンデンサを開示している。
しかしながら、これらの材料によって、形成された薄膜コンデンサは、温度特性が劣るという欠点を有している。たとえば、ＢＳＴの誘電率は、−１０００〜−４０００ｐｐｍ／℃の温度依存性を有しているため、誘電体の材料として、ＢＳＴを用いた場合には、８０℃での静電容量が、２０℃での静電容量と比べて、−６〜−２４％も変化する。したがって、ＢＳＴを用いて、形成された薄膜コンデンサは、電力消費に伴う発熱によって、周囲の温度がしばしば８０℃以上に達することがある動作周波数の高いＬＳＩ用のデカップリングコンデンサとしては、適当ではない。
さらに、これらの材料によって、形成された誘電体薄膜は、その厚みが薄くなると、誘電率が低下するだけでなく、たとえば、１００ｋＶ／ｃｍの電界を加えた場合に、静電容量が大きく低下するという問題があり、これらの材料を、薄膜コンデンサの誘電体材料として、用いた場合には、小型で、かつ、大容量の薄膜コンデンサを得ることは困難である。
加えて、これらの材料によって、形成された誘電体薄膜は、表面平滑性が低いため、その厚みを薄くすると、絶縁不良などが生じやすくなるという問題もある。
このような問題を解決するためには、薄膜コンデンサの誘電体として、ビスマス層状化合物を用いることが考えられる。ビスマス層状化合物については、竹中正著「ビスマス層状構造強誘電体セラミックスの粒子配向とその圧電・焦電材料への応用」、京都大学工学博士論文（１９８４）の第３章の第２３〜３６頁に記載されている。
ビスマス層状化合物は結晶構造に異方性を有しており、基本的に、強誘電体としての性質を示すが、ある配向軸方向については、強誘電体としての性質が小さく、常誘電体としての性質を示すことが知られている。
ビスマス層状化合物が持つ強誘電体としての性質は、ビスマス層状化合物を、薄膜コンデンサの誘電体として利用する場合には、誘電率の変動をもたらすため、好ましくなく、ビスマス層状化合物の常誘電体としての性質が十分に発揮されることが好ましい。
よって、ビスマス層状化合物の強誘電体としての性質が小さく、常誘電体としての性質を示す配向軸方向に、ビスマス層状化合物が配向された誘電体層を備え、小型で、かつ、大容量の誘電特性に優れた薄膜コンデンサの開発が望まれている。
他方、高輝度の無機ＥＬ（ｉｎｏｒｇａｎｉｃ  ｅｌｅｃｔｒｏ−ｌｕｍｉｎｅｓｃｅｎｃｅ）デバイスを作製するには、電極と、無機ＥＬ素子との間に、絶縁性の高い絶縁層を設けることが要求されており、ビスマス層状化合物の強誘電体としての性質が小さく、常誘電体としての性質を示す配向軸方向に、ビスマス層状化合物が配向された誘電体層を備えた高輝度の無機ＥＬデバイスの開発が望まれている。
【発明の開示】
したがって、本発明は、小型で、かつ、大容量の誘電特性に優れた薄膜コンデンサを作製するのに好適であるとともに、高輝度の無機ＥＬ（ｉｎｏｒｇａｎｉｃ  ｅｌｅｃｔｒｏ−ｌｕｍｉｎｅｓｃｅｎｃｅ）デバイスを作製するのに適した積層体ユニットを提供することを目的とするものである。
本発明のかかる目的およびその他の目的は、導電性を有し、かつ、その上で、ビスマス層状化合物を含む誘電体材料をエピタキシャル成長させることができる材料により、形成され、少なくとも表面が［００１］方位に配向された支持基板と、前記支持基板上で、ビスマス層状化合物を含む誘電体材料をエピタキシャル成長させて、形成され、［００１］方位に配向されたビスマス層状化合物を含む誘電体材料よりなる誘電体層が積層された積層体ユニットによって達成される。
ここに、［００１］方位とは、立方晶、正方晶、単斜晶および斜方晶における［００１］方位のことをいう。
本発明によれば、支持基板は、導電性を有し、かつ、その上で、ビスマス層状化合物を含む誘電体材料をエピタキシャル成長させることができる材料により、形成され、少なくとも表面が［００１］方位に配向されているから、電極層およびバッファ層としても機能し、したがって、支持基板上で、ビスマス層状化合物を含む誘電体材料をエピタキシャル成長させて、確実に、［００１］方位に配向したビスマス層状化合物を含む誘電体層を形成することが可能になる。
したがって、本発明によれば、誘電体層に含まれるビスマス層状化合物のｃ軸を、支持基板に対して、垂直に配向させることが可能になるから、たとえば、誘電体層上に、上部電極を設け、支持基板と上部電極との間に電圧を印加した場合に、電界の方向が、誘電体層に含まれるビスマス層状化合物のｃ軸とほぼ一致し、したがって、誘電体層に含まれるビスマス層状化合物の強誘電体としての性質を抑制して、常誘電体としての性質を十分に発揮させることが可能になるから、小型で、かつ、大容量の薄膜コンデンサを作製することが可能になる。
さらに、本発明によれば、ｃ軸配向性が向上されたビスマス層状化合物を含む誘電体材料よりなる誘電体層は高い絶縁性を有しているから、誘電体層を薄膜化することができ、したがって、薄膜コンデンサを、より一層小型化することが可能になる。
また、ｃ軸配向性が向上されたビスマス層状化合物を含む誘電体材料よりなる誘電体層は高い絶縁性を有しているから、本発明にかかる積層体ユニットの誘電体層上に、無機ＥＬ素子を配置するとともに、無機ＥＬ素子上に、別の電極を配置し、支持基板と別の電極との間に電圧を加えることによって、無機ＥＬ素子を、所望のように、発光させることが可能になり、高輝度の無機ＥＬデバイスを作製することができる。
本発明において、ビスマス層状化合物を含む誘電体材料は、不可避的な不純物を含んでいてもよい。
本発明において、支持基板を形成するための材料は、導電性を有し、かつ、その上で、ビスマス層状化合物を含む誘電体材料をエピタキシャル成長させることができる材料であれば、とくに限定されるものではないが、白金（Ｐｔ）、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）、ニッケル（Ｎｉ）などの金属およびこれらを主成分とする合金や、ＮｄＯ、ＮｂＯ、ＲｈＯ２、ＯｓＯ２、ＩｒＯ２、ＲｕＯ２、ＳｒＭｏＯ３、ＳｒＲｕＯ３、ＣａＲｕＯ３、ＳｒＶＯ３、ＳｒＣｒＯ３、ＳｒＣｏＯ３、ＬａＮｉＯ３、ＮｂドープＳｒＴｉＯ３などの導電性酸化物およびこれらの混合物ならびに酸化物超伝導体などが、支持基板を形成するために、好ましく使用される。
本発明において、支持基板を形成するために用いられる酸化物超伝導体としては、ＣｕＯ２面を有する銅酸化物超伝導体が好ましい。
本発明において、支持基板を形成するために、とくに好ましく使用されるＣｕＯ２面を有する銅酸化物超伝導体の例としては、化学量論的組成式：Ｂｉ２Ｓｒ２Ｃａｎ−１ＣｕｎＯ２ｎ＋４で示されるＢＳＣＣＯ（ビスマス・ストロンチウム・カルシウム・カッパー・オキサイド）、化学量論的組成式：ＹＢａ２Ｃｕ３Ｏ７−δで示されるＹＢＣＯ（イットリウム・ビスマス・カッパー・オキサイド）が挙げられる。なお、銅酸化物超伝導体の前記組成式の構成元素比はとくに限定されるものではなく、銅酸化物超伝導体の結晶構造を保持できる範囲で、構成元素比が異なっていてもよい。
本発明において、支持基板に含まれている導電性を有する材料の［００１］方位の配向度、すなわち、ｃ軸配向度Ｆが１００％であることは必ずしも必要でなく、ｃ軸配向度Ｆが８０％以上であればよい。ｃ軸配向度Ｆが９０％であることが好ましく、ｃ軸配向度Ｆが９５％以上であると、より好ましい。
ここに、導電性を有する材料のｃ軸配向度Ｆは、次式（１）によって定義される。
Ｆ（％）＝（Ｐ−Ｐ０）／（１−Ｐ０）×１００  …（１）
式（１）において、Ｐ０は、完全にランダムな配向をしている多結晶体のｃ軸配向比、すなわち、完全にランダムな配向をしている多結晶体の（００１）面からの反射強度Ｉ０（００１）の合計ΣＩ０（００１）と、その多結晶体の各結晶面（ｈｋｌ）からの反射強度Ｉ０（ｈｋｌ）の合計ΣＩ０（ｈｋｌ）との比（｛ΣＩ０（００１）／ΣＩ０（ｈｋｌ）｝）であり、Ｐは、Ｘ線回折強度を用いて算出された導電性を有する材料のｃ軸配向比、すなわち、導電性を有する材料の（００１）面からの反射強度Ｉ（００１）の合計ΣＩ（００１）と、その材料の各結晶面（ｈｋｌ）からの反射強度Ｉ（ｈｋｌ）の合計ΣＩ（ｈｋｌ）との比（｛ΣＩ（００１）／ΣＩ（ｈｋｌ）｝）である。ここに、ｈ、ｋ、ｌは、それぞれ、０以上の任意の整数値を取ることができる。
ここに、Ｐ０は既知の定数であるから、（００１）面からの反射強度Ｉ（００１）の合計ΣＩ（００１）と、各結晶面（ｈｋｌ）からの反射強度Ｉ（ｈｋｌ）の合計ΣＩ（ｈｋｌ）が等しいとき、すなわち、Ｐ＝１のときに、導電性を有する材料のｃ軸配向度Ｆは１００％となる。
溶融石英などによって形成された支持基板に、白金などよりなる電極層を直接形成する場合には、電極層が、［１１１］方位に配向しやすいため、電極層上に、ビスマス層状化合物を含む誘電体材料をエピタキシャル成長させて、ビスマス層状化合物を含む誘電体材料よりなる誘電体層を形成し、ビスマス層状化合物を［００１］方位に、すなわち、ｃ軸方向に配向させることがきわめて困難になる。しかしながら、本発明においては、導電性を有し、かつ、その上で、ビスマス層状化合物を含む誘電体材料をエピタキシャル成長させることができる材料により、形成され、少なくとも表面が［００１］方位に配向され、電極層としても機能する支持基板を用い、少なくとも表面が［００１］方位に配向された支持基板上で、ビスマス層状化合物を含む誘電体材料をエピタキシャル成長させて、誘電体層が形成されるから、確実に、［００１］方位に、すなわち、ｃ軸方向に配向された誘電体層を形成することが可能になる。
本発明において、白金（Ｐｔ）、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）、ニッケル（Ｎｉ）などの金属およびこれらを主成分とする合金によって、支持基板を形成する場合には、まず、溶融石英などのアモルファス性基板、セラミックスなどの多結晶基板、耐熱ガラス基板、樹脂基板などの別の支持基板上に、異方性があり、かつ、その上で、白金（Ｐｔ）、ルテニウム（Ｒｕ）などの金属あるいはこれらの金属を主成分とする合金の結晶をエピタキシャル成長させて、電極層の機能を有する支持基板を形成することができる材料によって、［００１］方位に、すなわち、ｃ軸方向に配向されたバッファ層を形成し、バッファ層上で、白金（Ｐｔ）、ルテニウム（Ｒｕ）などの金属あるいはこれらの金属を主成分とする合金の結晶をエピタキシャル成長させて、電極層の機能を有する支持基板を形成した後、支持基板から、バッファ層を剥離することによって、［００１］方位に配向された支持基板を形成することができる。
一方、本発明において、単結晶の導電性酸化物、導電性酸化物の混合物あるいは酸化物超伝導体によって、少なくともその表面が［００１］方位に配向された支持基板を形成する場合には、導電性酸化物、導電性酸化物の混合物あるいは酸化物超伝導体の単結晶が［００１］方位に配向されている面を選択して、導電性酸化物、導電性酸化物の混合物あるいは酸化物超伝導体の単結晶を切り出すことによって、［００１］方位に配向された支持基板を形成することができる。
さらに、本発明において、多結晶の導電性酸化物、導電性酸化物の混合物あるいは酸化物超伝導体によって、少なくともその表面が［００１］方位に配向された支持基板を形成する場合には、導電性酸化物、導電性酸化物の混合物あるいは酸化物超伝導体の多結晶の粒子を、ホットフォージング法やホットプレス法などのホットワーキング法によって、［００１］方位に配向させ、［００１］方位に配向されている面を選択して、導電性酸化物、導電性酸化物の混合物あるいは酸化物超伝導体の多結晶を切り出すことによって、［００１］方位に配向された支持基板を形成することができる。導電性酸化物、導電性酸化物の混合物あるいは酸化物超伝導体の多結晶の粒子を、ホットフォージング法やホットプレス法などのホットワーキング法によって、配向させた場合に、［００１］方位への配向度Ｆ、すなわち、ｃ軸配向度Ｆが９０％以上であるときは、そのまま、支持基板として利用することができる。
本発明において、積層体ユニットは、支持基板上に、［００１］方位に、すなわち、ｃ軸方向に配向されたビスマス層状化合物を含む誘電体材料よりなる誘電体層を備えている。
本発明において、誘電体層は、ビスマス層状化合物を含む誘電体材料を、支持基板上で、エピタキシャル成長させることによって形成される。
誘電体層は、［００１］方位に配向されている支持基板上で、ビスマス層状化合物を含む誘電体材料をエピタキシャル成長させて、形成されるから、誘電体層に含まれているビスマス層状化合物を、確実に、［００１］方位に、すなわち、ｃ軸方向に配向させることができ、したがって、本発明にかかる積層体ユニットを用いて、薄膜コンデンサを構成したときに、誘電体層に含まれるビスマス層状化合物は、強誘電体としてではなく、常誘電体として機能するから、小型で、かつ、大容量の誘電特性に優れた薄膜コンデンサを形成することが可能になる。
誘電体層を形成するビスマス層状化合物としては、コンデンサ材料としての特性に優れたビスマス層状化合物が選ばれる。
ビスマス層状化合物は、化学量論的組成式：（Ｂｉ２Ｏ２）２＋（Ａｍ−１ＢｍＯ３ｍ＋１）２−、あるいは、Ｂｉ２Ａｍ−１ＢｍＯ３ｍ＋３で表わされる組成を有している。ここに、化学量論的組成式中の記号ｍは正の整数であり、記号Ａは、ナトリウム（Ｎａ）、カリウム（Ｋ）、鉛（Ｐｂ）、バリウム（Ｂａ）、ストロンチウム（Ｓｒ）、カルシウム（Ｃａ）およびビスマス（Ｂｉ）からなる群より選ばれる少なくとも１つの元素であり、記号Ｂは、鉄（Ｆｅ）、コバルト（Ｃｏ）、クロム（Ｃｒ）、ガリウム（Ｇａ）、チタン（Ｔｉ）、ニオブ（Ｎｂ）、タンタル（Ｔａ）、アンチモン（Ｓｂ）、マンガン（Ｍｎ）、バナジウム（Ｖ）、モリブデン（Ｍｏ）およびタングステン（Ｗ）からなる群より選ばれる少なくとも１つの元素である。記号Ａおよび／またはＢを２つ以上の元素で構成する場合、それらの比率は任意である。なお、ビスマス層状化合物は、上記組成式によって表わされるものに限定されるものではなく、ビスマス層状化合物の結晶構造を保持していれば、とくに限定されるものではない。
第１図に示されるように、ビスマス層状化合物は、それぞれがＡＢＯ３１ａで構成される（ｍ−１）個のペロブスカイト格子が連なった層状ペロブスカイト層１と、（Ｂｉ２Ｏ２）２＋層２とが、交互に積層された層状構造を有している。
層状ペロブスカイト層１と（Ｂｉ２Ｏ２）２＋層２の積層数は、とくに限定されるものではなく、少なくとも一対の（Ｂｉ２Ｏ２）２＋層２と、これらに挟まれた一つの層状ペロブスカイト層１を備えていれば十分である。
ビスマス層状化合物のｃ軸とは、一対の（Ｂｉ２Ｏ２）２＋層２同士を結ぶ方向、すなわち、［００１］方位を意味する。
これらのビスマス層状化合物のうち、コンデンサ材料としての特性に優れたビスマス層状化合物が、誘電体層を形成するために用いられる。
本発明において、誘電体層を形成するために用いられるビスマス層状化合物は、コンデンサ材料としての特性に優れたビスマス層状化合物であれば、とくに限定されるものではないが、化学量論組成式において、ｍ＝４の化学量論的組成式：（Ｂｉ２Ｏ２）２＋（Ａ３Ｂ４Ｏ１３）２−、あるいは、Ｂｉ２Ａ３Ｂ４Ｏ１５で表わされるビスマス層状化合物がコンデンサ材料としての特性に優れ、好ましく使用される。
本発明において、誘電体層に含まれているビスマス層状化合物の［００１］方位の配向度、すなわち、ｃ軸配向度Ｆが１００％であることは必ずしも必要でなく、ｃ軸配向度Ｆが８０％以上であればよい。ｃ軸配向度Ｆが９０％であることが好ましく、ｃ軸配向度Ｆが９５％以上であると、より好ましい。
ビスマス層状化合物のｃ軸配向度Ｆは、式（１）によって定義される。
このように、ビスマス層状化合物を、［００１］方位に、すなわち、ｃ軸方向に配向させることによって、誘電体層の誘電特性を大幅に向上させることが可能になる。
すなわち、本発明にかかる積層体ユニットの誘電体層上に、たとえば、上部電極を形成して、薄膜コンデンサを作製した場合、誘電体層の膜厚をたとえば１００ｎｍ以下にしても、比較的高い誘電率と低い損失（ｔａｎδ）を有する薄膜コンデンサを得ることができ、リーク特性に優れ、耐圧が向上し、誘電率の温度特性に優れ、表面平滑性にも優れた薄膜コンデンサを得ることが可能になる。
本発明において、とくに好ましくは、誘電体層に含まれるビスマス層状化合物が、化学量論的組成式：ＣａｘＳｒ（１−ｘ）Ｂｉ４Ｔｉ４Ｏ１５で表わされる組成を有している。ここに、０≦ｘ≦１である。このような組成を有するビスマス層状化合物を用いると、比較的大きな誘電率を有する誘電体層が得られるとともに、その温度特性がさらに向上する。
本発明において、誘電体層に含まれるビスマス層状化合物の化学量論的組成式中の記号ＡまたはＢで表わされる元素の一部が、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）およびルテチウム（Ｌｕ）からなる群より選ばれる少なくとも１つの元素Ｒｅ（イットリウム（Ｙ）または希土類元素）によって置換されていることが好ましい。
元素Ｒｅによって、置換する場合には、好ましい置換量は、ｍの値により異なるが、たとえば、ｍ＝３のときは、化学量論的組成式：Ｂｉ２Ａ２−ｘＲｅｘＢ３Ｏ１２において、好ましくは、０．４≦ｘ≦１．８であり、より好ましくは、１．０≦ｘ≦１．４である。元素Ｒｅによる置換量をこの範囲に設定すれば、誘電体層のキュリー温度（強誘電体から常誘電体への相転移温度）を、好ましくは、−１００℃以上、１００℃以下、より好ましくは、−５０℃以上、５０℃以下に収めることが可能となる。キュリー点が−１００℃ないし＋１００℃であると、誘電体層の誘電率が向上する。キュリー温度は、ＤＳＣ（示差走査熱量測定）などによって測定することができる。なお、キュリー点が室温（２５℃）未満になると、ｔａｎδがさらに減少し、その結果、損失Ｑ値がさらに上昇する。
また、ｍ＝４の場合には、化学量論的組成式：Ｂｉ２Ａ３−ｘＲｅｘＢ４Ｏ１５において、好ましくは、０．０１≦ｘ≦２．０であり、より好ましくは、０．１≦ｘ≦１．０である。
本発明にかかる積層体ユニットの誘電体層は、優れたリーク特性を有しているが、ビスマス層状化合物の化学量論的組成式中の記号ＡまたはＢで表わされる元素の一部が、元素Ｒｅによって、置換されている場合には、誘電体層のリーク特性を一層向上させることができ、好ましい。
たとえば、ビスマス層状化合物の化学量論的組成式中の記号ＡまたはＢで表わされる元素の一部が、元素Ｒｅによって、置換されていない場合においても、本発明にかかる積層体ユニットの誘電体層は、電界強度５０ｋＶ／ｃｍで測定したときのリーク電流を、好ましくは、１×１０−７Ａ／ｃｍ２以下、より好ましくは、５×１０−８Ａ／ｃｍ２以下に抑制することができ、しかも、ショート率を、好ましくは、１０％以下、より好ましくは、５％以下にすることができるが、ビスマス層状化合物の化学量論的組成式中の記号ＡまたはＢで表わされる元素の一部が、元素Ｒｅによって、置換されている場合には、同条件で測定したときのリーク電流を、好ましくは、５×１０−８Ａ／ｃｍ２以下、より好ましくは、１×１０−８Ａ／ｃｍ２以下にすることができ、ショート率を、好ましくは、５％以下、より好ましくは、３％以下にすることができる。
本発明において、誘電体層は、真空蒸着法、スパッタリング法、パルスレーザー蒸着法（ＰＬＤ）、有機金属化学気相成長法（ｍｅｔａｌ−ｏｒｇａｎｉｃ  ｃｈｅｍｉｃａｌ  ｖａｐｏｒ  ｄｅｐｏｓｉｔｉｏｎ：ＭＯＣＶＤ）、有機金属分解法（ｍｅｔａｌ−ｏｒｇａｎｉｃ  ｄｅｃｏｍｐｏｓｉｔｉｏｎ：ＭＯＤ）やゾル・ゲル法などの液相法（ＣＳＤ法）などの各種薄膜形成法を用いて、形成することができる。とくに低温で、誘電体層を形成する必要がある場合には、プラズマＣＶＤ、光ＣＶＤ、レーザーＣＶＤ、光ＣＳＤ、レーザーＣＳＤ法を用いることが好ましい。
本発明にかかる支持基板および誘電体層を含む積層体ユニットは、薄膜コンデンサの構成部品としてだけでなく、無機ＥＬ素子を発光させるための積層体ユニットとして用いることもできる。すなわち、無機ＥＬ素子を発光させるためには、支持基板と、無機ＥＬ素子との間に、絶縁層が必要であるが、ｃ軸配向性が向上されたビスマス層状化合物を含む誘電体材料よりなる誘電体層は高い絶縁性を有しており、したがって、誘電体層上に、無機ＥＬ素子を配置するとともに、無機ＥＬ素子上に、別の電極を配置し、支持基板と別の電極との間に電圧を加えることによって、無機ＥＬ素子を、所望のように、発光させることが可能になる。
本発明の前記およびその他の目的や特徴は、添付図面に基づいた以下の説明から明らかになるであろう。
【図面の簡単な説明】  第１図は、ビスマス層状化合物の構造を模式的に示す図である。
第２図は、本発明の好ましい実施態様にかかる積層体ユニットの略一部断面図である。
第３図は、本発明の好ましい実施態様にかかる積層体ユニットを用いて、作製された薄膜コンデンサの略一部断面図である。
発明の好ましい実施態様の説明
第２図は、本発明の好ましい実施態様にかかる積層体ユニットの略一部断面図である。
第２図に示されるように、本実施態様にかかる積層体ユニット１は、支持基板２上に、誘電体層３を備えている。
本実施態様においては、積層体ユニット１の支持基板２は、白金（Ｐｔ）によって形成され、［００１］方位に配向されている。
したがって、支持基板２は、積層体ユニット１を機械的に支持するために機能するとともに、積層体ユニット１の電極層としても機能する。
また、支持基板２は、白金（Ｐｔ）によって形成され、［００１］方位に配向されているから、電極としての機能と、その上で、ビスマス層状化合物を含む誘電体材料をエピタキシャル成長させて、［００１］方位に、すなわち、ｃ軸方向に配向されたビスマス層状化合物を含む誘電体層３を確実に形成できるように保証するバッファ層としての機能を有している。
支持基板２の厚さは、積層体ユニット１を機械的に支持するために十分な機械的強度が得られるように決定される。
［００１］方位に配向された支持基板２を形成するには、まず、溶融石英などのアモルファス性基板、セラミックスなどの多結晶基板、耐熱ガラス基板、樹脂基板などの別の支持基板上に、異方性があり、かつ、その上で、白金（Ｐｔ）、ルテニウム（Ｒｕ）などの金属あるいはこれらの金属を主成分とする合金の結晶をエピタキシャル成長させて、電極層の機能を有する支持基板を形成することができる材料によって、［００１］方位に、すなわち、ｃ軸方向に配向されたバッファ層が形成され、次いで、バッファ層上で、白金（Ｐｔ）の結晶をエピタキシャル成長させて、バッファ層上に、白金（Ｐｔ）の支持基板が形成され、その後、支持基板から、バッファ層を剥離することによって、［００１］方位に配向された支持基板が形成される。
第２図に示されるように、本実施態様にかかる積層体ユニット１は、支持基板２上に形成された誘電体層３を備えている。
本実施態様において、誘電体層３は、ビスマス層状化合物の化学量論的組成式において、ｍ＝４、Ａ３＝Ｂｉ２＋Ｓｒとした化学量論的組成式：ＳｒＢｉ４Ｔｉ４Ｏ１５で表わされ、コンデンサ材料としての特性に優れたビスマス層状化合物を含む誘電体材料によって形成されている。
本実施態様においては、誘電体層３は、有機金属分解法（ｍｅｔａｌ−ｏｒｇａｎｉｃ  ｄｅｃｏｍｐｏｓｉｔｉｏｎ：ＭＯＤ）によって、支持基板２上に形成される。
具体的には、２−エチルヘキサン酸Ｓｒのトルエン溶液と、２−エチルヘキサン酸Ｂｉの２−エチルヘキサン酸溶液と、２−エチルヘキサン酸Ｔｉのトルエン溶液を、２−エチルヘキサン酸Ｓｒが１モル、２−エチルヘキサン酸Ｂｉが４モル、２−エチルヘキサン酸Ｔｉが４モルとなるように、化学量論比で混合し、トルエンで希釈して、得た原料溶液を、スピンコーティング法によって、支持基板２上に塗布し、乾燥後、得られた誘電体層３を結晶化させない温度条件で、仮焼成する。
次いで、仮焼成した誘電体層３上に、スピンコーティング法によって、同じ原料溶液を塗布して、乾燥し、仮焼成し、この操作を繰り返す。
仮焼成が完了すると、誘電体層３が本焼成され、必要な厚さの誘電体層３、たとえば、１００ｎｍの厚さの誘電体層３が得られるまで、塗布、乾燥、仮焼成、塗布、乾燥、仮焼成および本焼成よりなる一連の操作が繰り返される。
この過程で、ビスマス層状化合物を含む誘電体材料はエピタキシャル成長し、［００１］方位に、すなわち、ｃ軸方向に配向された誘電体層３が形成される。
本実施態様によれば、積層体ユニット１は、支持基板２と、支持基板２の上に形成された誘電体層３を備えており、支持基板２は、導電性を有し、かつ、その上で、ビスマス層状化合物を含む誘電体材料をエピタキシャル成長させることができる性質を有し、その表面が［００１］方位に配向しているから、支持基板２は、バッファ層としても機能し、したがって、支持基板２上で、ビスマス層状化合物を含む誘電体材料をエピタキシャル成長させて、［００１］方位に、すなわち、ｃ軸方向に配向されたビスマス層状化合物を含む誘電体材料よりなる誘電体層３を、確実に形成することが可能になる。
したがって、本実施態様によれば、積層体ユニット１は、［００１］方位に、すなわち、ｃ軸方向に配向されたビスマス層状化合物を含む誘電体材料によって形成された誘電体層３を有しているから、たとえば、本実施態様にかかる積層体ユニット１の誘電体層３上に、上部電極を設けて、薄膜コンデンサを作製し、支持基板２と上部電極との間に電圧を印加したときに、電界の方向が誘電体層３に含まれているビスマス層状化合物のｃ軸とほぼ一致し、したがって、誘電体層３に含まれているビスマス層状化合物の強誘電体としての性質を抑制して、常誘電体としての性質を十分に発揮させることが可能になるから、小型で、かつ、大容量の薄膜コンデンサを作製することが可能になる。
さらに、本実施態様によれば、積層体ユニット１は、［００１］方位に、すなわち、ｃ軸方向に配向されたビスマス層状化合物を含む誘電体材料によって形成された誘電体層３を有し、ｃ軸配向性が向上されたビスマス層状化合物を含む誘電体層３は高い絶縁性を有しているから、誘電体層３を薄膜化することができ、したがって、薄膜コンデンサを、より一層小型化することが可能になる。
第３図は、本発明の好ましい実施態様にかかる積層体ユニット１を用いて、作製された薄膜コンデンサの略一部断面図である。
第３図に示されるように、薄膜コンデンサ１０は、第２図に示された積層体ユニット１と、積層体ユニット１の誘電体層３上に形成された上部電極層１１を備えている。
本実施態様において、積層体ユニット１の支持基板２は、薄膜コンデンサ１０全体の機械的強度を確保する機能を有している。
さらに、積層体ユニット１の支持基板２は、薄膜コンデンサ１０の一方の電極としての機能を有するとともに、誘電体層３に含まれたビスマス層状化合物のｃ軸を、電界に対して、実質的に平行に配向させるためのバッファ層としての機能を有している。
本実施態様において、積層体ユニット１の誘電体層３は、薄膜コンデンサ１０の誘電体層としての機能を有している。
本実施態様においては、積層体ユニット１の誘電体層３上に、薄膜コンデンサ１０の他方の電極として、機能する上部電極層１１が形成されている。
上部電極層１１を形成するための材料は、導電性を有していれば、とくに限定されるものではなく、白金（Ｐｔ）、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）、ニッケル（Ｎｉ）などの金属およびこれらを主成分とする合金や、ＮｄＯ、ＮｂＯ、ＲｈＯ２、ＯｓＯ２、ＩｒＯ２、ＲｕＯ２、ＳｒＭｏＯ３、ＳｒＲｕＯ３、ＣａＲｕＯ３、ＳｒＶＯ３、ＳｒＣｒＯ３、ＳｒＣｏＯ３、ＬａＮｉＯ３、ＮｂドープＳｒＴｉＯ３などの導電性酸化物およびこれらの混合物、ＩＴＯなどの導電性ガラスなどを用いて、上部電極層１１を形成することができる。さらに、積層体ユニット１の支持基板２とは異なり、上部電極層１１を形成するための材料としては、誘電体層３を形成する材料との格子整合性を考慮する必要がなく、室温における成膜も可能であるから、鉄（Ｆｅ）、コバルト（Ｃｏ）などの卑金属や、ＷＳｉ、ＭｏＳｉなどの合金を用いて、上部電極層１１を形成することもできる。上部電極層１１の厚さとしては、薄膜コンデンサ１０の他方の電極としての機能を確保可能であれば、とくに限定されるものではなく、たとえば、１０ないし１００００ｎｍ程度に設定することができる。
上部電極層１１の形成方法は、とくに限定されるものではなく、真空蒸着法、スパッタリング法、パルスレーザー蒸着法（ＰＬＤ）、有機金属化学気相成長法（ｍｅｔａｌ−ｏｒｇａｎｉｃ  ｃｈｅｍｉｃａｌ  ｖａｐｏｒ  ｄｅｐｏｓｉｔｉｏｎ：ＭＯＣＶＤ）、有機金属分解法（ｍｅｔａｌ−ｏｒｇａｎｉｃ  ｄｅｃｏｍｐｏｓｉｔｉｏｎ：ＭＯＤ）やゾル・ゲル法などの液相法（ＣＳＤ法）などの各種薄膜形成法を用いて、形成することができる。これらのうちでは、成膜速度の面から、スパッタリング法が好ましい。
以上のように構成された薄膜コンデンサ１０においては、誘電体層３に含まれたビスマス層状化合物は、そのｃ軸が、支持基板２および上部電極層１１に対して、実質的に垂直方向に配向されている。したがって、支持基板２と上部電極層１１との間に電界が印加されたとき、電界の方向が、誘電体層３に含まれたビスマス層状化合物のｃ軸とほぼ一致するから、誘電体層３に含まれたビスマス層状化合物の強誘電体としての性質を抑制して、常誘電体としての性質を十分に発揮させることが可能になり、小型で、かつ、大容量の薄膜コンデンサ１０を得ることが可能になる。
このような特性を有する薄膜コンデンサ１０は、デカップリングコンデンサ、とくに、動作周波数の高いＬＳＩ用のデカップリングコンデンサとして、好ましく利用することができる。
本発明は、以上の実施の形態に限定されることなく、特許請求の範囲に記載された発明の範囲内で種々の変更が可能であり、それらも本発明の範囲内に包含されるものであることはいうまでもない。
たとえば、前記実施態様においては、積層体ユニット１の支持基板２は、白金（Ｐｔ）によって形成されているが、支持基板２を白金（Ｐｔ）によって形成することは必ずしも必要でなく、導電性を有し、かつ、その上で、ビスマス層状化合物を含む誘電体材料をエピタキシャル成長させることができる材料により、形成され、少なくとも表面が［００１］方位に配向され、支持基板としての機械的強度を有する材料であれば、とくに限定されるものではない。たとえば、白金（Ｐｔ）に代えて、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）、ニッケル（Ｎｉ）などの金属およびこれらを主成分とする合金や、ＮｄＯ、ＮｂＯ、ＲｈＯ２、ＯｓＯ２、ＩｒＯ２、ＲｕＯ２、ＳｒＭｏＯ３、ＳｒＲｕＯ３、ＣａＲｕＯ３、ＳｒＶＯ３、ＳｒＣｒＯ３、ＳｒＣｏＯ３、ＬａＮｉＯ３、ＮｂドープＳｒＴｉＯ３などの導電性酸化物およびこれらの混合物、化学量論的組成式：Ｂｉ２Ｓｒ２Ｃａｎ−１ＣｕｎＯ２ｎ＋４で示されるＢＳＣＣＯ（ビスマス・ストロンチウム・カルシウム・カッパー・オキサイド）、化学量論的組成式：ＹＢａ２Ｃｕ３Ｏ７−δで示されるＹＢＣＯ（イットリウム・ビスマス・カッパー・オキサイド）などの酸化物超伝導体によって、支持基板２を形成してもよい。本発明において、ルテニウム（Ｒｕ）、ロジウム（Ｒｈ）、パラジウム（Ｐｄ）、イリジウム（Ｉｒ）、金（Ａｕ）、銀（Ａｇ）、銅（Ｃｕ）、ニッケル（Ｎｉ）などの金属およびこれらを主成分とする合金によって、支持基板を形成する場合には、支持基板２は、白金（Ｐｔ）によって、支持基板を形成する場合と同様に、作製することができる。一方、単結晶の導電性酸化物、導電性酸化物の混合物あるいは酸化物超伝導体によって、支持基板２を形成する場合には、導電性酸化物、導電性酸化物の混合物あるいは酸化物超伝導体の単結晶が［００１］方位に配向されている面を選択して、導電性酸化物、導電性酸化物の混合物あるいは酸化物超伝導体の単結晶を切り出すことによって、［００１］方位に配向された支持基板２を形成することができる。さらに、多結晶の導電性酸化物、導電性酸化物の混合物あるいは酸化物超伝導体によって、支持基板２を形成する場合には、導電性酸化物、導電性酸化物の混合物あるいは酸化物超伝導体の多結晶の粒子を、ホットフォージング法やホットプレス法などのホットワーキング法によって、［００１］方位に配向させ、［００１］方位に配向されている面を選択して、導電性酸化物、導電性酸化物の混合物あるいは酸化物超伝導体の多結晶を切り出すことによって、［００１］方位に配向された支持基板２を形成することができる。導電性酸化物、導電性酸化物の混合物あるいは酸化物超伝導体の多結晶の粒子を、ホットフォージング法やホットプレス法などのホットワーキング法によって、配向させた場合に、［００１］方位への配向度Ｆ、すなわち、ｃ軸配向度Ｆが９０％以上であるときは、そのまま、支持基板２として利用することができる。
また、前記実施態様においては、積層体ユニット１は、支持基板２上に、ビスマス層状化合物の化学量論的組成式において、ｍ＝４、Ａ３＝Ｂｉ２＋Ｓｒとした化学量論的組成式：ＳｒＢｉ４Ｔｉ４Ｏ１５で表わされる組成を有するビスマス層状化合物を含む誘電体材料によって形成された誘電体層３を備えているが、支持基板２上に、ビスマス層状化合物の化学量論的組成式において、ｍ＝４、Ａ３＝Ｂｉ２＋Ｓｒとした化学量論的組成式：ＳｒＢｉ４Ｔｉ４Ｏ１５で表わされる組成を有するビスマス層状化合物を含む誘電体材料によって、誘電体層３を形成することは必ずしも必要でなく、ｍが４以外のビスマス層状化合物を含む誘電体材料によって、誘電体層３を形成することもでき、さらに、構成元素を異にする他のビスマス層状化合物を含む誘電体材料によって、誘電体層３を形成することもできる。
さらに、前記実施態様においては、積層体ユニット１の誘電体層３は、有機金属分解法（ｍｅｔａｌ−ｏｒｇａｎｉｃ  ｄｅｃｏｍｐｏｓｉｔｉｏｎ：ＭＯＤ）によって形成されているが、誘電体層３を、有機金属分解法によって形成することは必ずしも必要でなく、真空蒸着法、スパッタリング法、パルスレーザー蒸着法（ＰＬＤ）、有機金属化学気相成長法（ｍｅｔａｌ−ｏｒｇａｎｉｃ  ｃｈｅｍｉｃａｌ  ｖａｐｏｒ  ｄｅｐｏｓｉｔｉｏｎ：ＭＯＣＶＤ）、ゾル・ゲル法などの他の液相法（ＣＳＤ法）などの他の薄膜形成法によって、誘電体層３を形成することもできる。
また、前記実施態様においては、積層体ユニット１は、薄膜コンデンサの構成部品として、用いられているが、積層体ユニット１は、薄膜コンデンサの構成部品としてだけでなく、無機ＥＬ（ｉｎｏｒｇａｎｉｃ  ｅｌｅｃｔｒｏ−ｌｕｍｉｎｅｓｃｅｎｃｅ）素子を発光させるための積層体ユニットとして用いることもできる。すなわち、無機ＥＬ素子を発光させるためには、支持基板２と、無機ＥＬ素子との間に、絶縁層が必要であるが、ｃ軸配向性が向上されたビスマス層状化合物を含む誘電体材料よりなる誘電体層３は高い絶縁性を有しており、したがって、誘電体層３上に、無機ＥＬ素子を配置するとともに、無機ＥＬ素子上に、別の電極を配置し、無機ＥＬ素子に電圧を加えることによって、無機ＥＬ素子を、所望のように、発光させることが可能になる。
本発明によれば、小型で、かつ、大容量の誘電特性に優れた薄膜コンデンサを作製するのに好適であるとともに、高輝度の無機ＥＬ（ｉｎｏｒｇａｎｉｃ  ｅｌｅｃｔｒｏ−ｌｕｍｉｎｅｓｃｅｎｃｅ）デバイスを作製するのに適した積層体ユニットを提供することが可能になる。
【図１】
2004112056.tif 000003
【図２】
2004112056.tif 000004
【図３】
2004112056.tif 000005
【国際調査報告】
2004112056.tif 000006
2004112056.tif 000007
2004112056.tif 000008
2004112056.tif 000009